【手続補正書】
【提出日】平成19年5月30日(2007.5.30)
【手続補正１】
【補正対象書類名】明細書
【補正対象項目名】特許請求の範囲
【補正方法】変更
【補正の内容】
【特許請求の範囲】
【請求項１】  交互に高および低屈折率の薄層を含む多層の積み重ねでつくられる反射防止被覆を、面の少くとも一面に有してなる透明基体であり、該反射防止被覆でできた、少くとも１つの薄層は、その屈折率を高々２．４０の値まで減少させるために改質される酸化チタンを含むことを特徴とする透明基体。
【請求項２】  反射防止被覆が、誘電性材料もしくは低放射率もしくは太陽光保護の多層被覆にもとづく、請求項１に記載の基体。
【請求項３】  反射防止、低放射率もしくは太陽光保護被覆でできた、少くとも１つの薄層が高屈折率層であることを特徴とする請求項１または２に記載の基体。
【請求項４】  屈折率を高々２．３８の値まで減少させるために、酸化チタンが改質されることを特徴とする請求項１〜３のいずれかに記載の基体。
【請求項５】  屈折率を２．２５〜２．３８の値まで減少させるために、酸化チタンが改質されることを特徴とする請求項１〜４のいずれかに記載の基体。
【請求項６】  酸化チタンが窒素の混入により化学的に改質されることを特徴とする請求項１〜５のいずれかに記載の基体。
【請求項７】  酸化チタンが少くとも１つの「ドーパント」金属Ｍｅの混入により化学的に改質され、その酸化物は酸化チタンよりも低い屈折率を有することを特徴とする請求項１〜５のいずれかに記載の基体。
【請求項８】  「ドーパント」金属Ｍｅの酸化物の屈折率が高々２．３であることを特徴とする請求項７に記載の基体。
【請求項９】  「ドーパント」金属Ｍｅの酸化物の屈折率が１．９〜２．２であることを特徴とする請求項７または８に記載の基体。
【請求項１０】  「ドーパント」金属Ｍｅが、Ｔａ，Ｚｒ，Ｓｎ，Ｉｎ，ＺｎおよびＡｌから選ばれることを特徴とする請求項７〜９のいずれかに記載の基体。
【請求項１１】  改質酸化チタンにもとづく層中のチタンに対する「ドーパント」金属の原子％、ΣＭｅ／Ｔｉが、高々４０％であることを特徴とする請求項７〜１０のいずれかに記載の基体。
【請求項１２】  ΣＭｅ／Ｔｉが高々３０％であることを特徴とする請求項１１に記載の基体。
【請求項１３】  ΣＭｅ／Ｔｉが０．１〜２０％であることを特徴とする請求項１１または１２に記載の基体。
【請求項１４】  酸化チタンがその密度を低下／気孔率を増加することにより物理的に改質されることを特徴とする請求項１〜１３のいずれかに記載の基体。
【請求項１５】  酸化チタンを含む薄層が、酸化チタン層を少くとも１つの他の高屈折率層と組合わせることにより高屈折率多層の１部を形成するが、該多層「全体」の屈折率を低下させるために、該他の高屈折率層は高々２．３の屈折率を有することを特徴とする請求項１〜１４のいずれかに記載の基体。
【請求項１６】  該他の高屈折率層もしくは多層の層が１．９〜２．２の屈折率を有することを特徴とする請求項１５に記載の基体。
【請求項１７】  該他の高屈折率層もしくは多層の層が、タンタル、ジルコニウム、スズ、インジウムもしくは亜鉛の酸化物から選ばれる金属酸化物にもとづくか、または窒化ケイ素Ｓｉ3 Ｎ4 もしくは窒化アルミニウムＡｌＮにもとづくように選ばれることを特徴とする請求項１６に記載の基体。
【請求項１８】  多層は２つの隣接する層（その１つが酸化チタンを含む）を含み、これらの２つの層は負の屈折率差Δｉを有する（これら２つの層が基体から何番目か数えられるとき）、ことを特徴とする請求項１５〜１７のいずれかに記載の基体。
【請求項１９】  多層は２つの隣接する層（その１つが酸化チタンを含む）を含み、これらの２つの層は、絶対値で、０．１〜０．６の屈折率差を有することを特徴とする請求項１５〜１８のいずれかに記載の基体。
【請求項２０】  屈折率差が、絶対値で、０．４〜０．５であることを特徴とする請求項１９に記載の基体。
【請求項２１】  屈折率差が、絶対値で、０．４より大きいことを特徴とする請求項１９または２０に記載の基体。
【請求項２２】  低屈折率層は１．３０〜１．６５の屈折率を有することを特徴とする請求項１〜２１のいずれかに記載の基体。
【請求項２３】  低屈折率層は、酸化ケイ素ＳｉＯ2 、酸化アルミニウムＡｌ2 Ｏ3 、オキシフッ化アルミニウムＡｌＯx Ｆy 、フッ化アルミニウムＡｌＦ、フッ化マグネシウムＭｇＦ2もしくはそれらの混合物にもとづくように選ばれることを特徴とする請求項２２に記載の基体。
【請求項２４】  低屈折率層は、ハロゲン化されていることを特徴とする請求項２２または２３に記載の基体。
【請求項２５】  低屈折率層は、反射防止被覆における最終層についてＳｉＯ2 −Ａｌ2 Ｏ3 混合物にもとづくことを特徴とする請求項２２〜２４のいずれかに記載の基体。
【請求項２６】  反射防止被覆が、多層（高屈折率層／低屈折率層）n の積み重ね（ｎ＝２もしくは３）の形態であることを特徴とする請求項１〜２５のいずれかに記載の基体。
【請求項２７】  反射防止被覆の少くとも１つの配列（高屈折率層／低屈折率層）が中間の屈折率を有する層に代えられていることを特徴とする請求項１〜２６のいずれかに記載の基体。
【請求項２８】  配列が基体から数えて第１番目であることを特徴とする請求項２７に記載の基体。
【請求項２９】  中間の屈折率は１．６５〜１．８５の屈折率であることを特徴とする請求項２７または２８に記載の基体。
【請求項３０】  中間の屈折率を有する層が、オキシ窒化ケイ素および／またはオキシ炭化ケイ素にもとづくか、または酸化ケイ素と酸化スズ、酸化亜鉛、酸化チタンもしくは酸化タンタルとの混合物にもとづくことを特徴とする請求項２７〜２９のいずれかに記載の基体。
【請求項３１】  請求項１〜３０のいずれかに記載の反射防止被覆を有する基体を組み入れることを特徴とする一体型、積層型もしくは複合型（multiple)の窓ガラスであり、後者は１つもしくはそれより多いガス充填キャビティを有する窓ガラス。
【請求項３２】  太陽光保護、吸収、ＵＶ保護、帯電防止、低放射率、加熱もしくは汚れ防止機能を有する層（もしくは多層積み重ね）、および／または耐雨機能を有する疎水性有機層、または防曇機能を有する親水性有機層、または鏡機能を有する銀めっき層が、反射防止被覆（６）を備える基体（１）上に、または該窓ガラスを構成する少くとも１つの他の基体上に堆積されることを特徴とする請求項３１に記載の窓ガラス。
【請求項３３】  反射防止被覆（６）を備える基体（１）、もしくは該窓ガラスを構成する少くとも１つの他の基体が、非常に透明なガラスもしくは一様な色を帯びたガラスでつくられており、それは強化もしくは補強されており、または湾曲もしくは曲がっており、そして紫外線放射をろ過しうることを特徴とする請求項３１もしくは３２に記載の窓ガラス。
【請求項３４】  反射防止被覆を備える基体、もしくは該窓ガラスを構成する少くとも１つの候補となり得る(possible)基体が、透明ポリマー物質であることを特徴とする請求項３１〜３３のいずれかに記載の窓ガラス。
【請求項３５】  窓ガラスがポリアクリレートであることを特徴とする請求項３４に記載の窓ガラス。
【請求項３６】  ポリアクリレートがＰＭＭＡであることを特徴とする請求項３５に記載の窓ガラス。
【請求項３７】  請求項１〜３０のいずれかに記載の反射防止被覆（６）を有する基体（１）または請求項３１〜３６のいずれかに記載の窓ガラスを、建物の内外部窓ガラスの、または塗装型物体の保護のためのガラスの、積層フロントガラス型の自動車の窓の、鏡の、コンピュータのためのまぶしさ防止スクリーンのようなすべての型のディスプレイスクリーンの、装飾ガラスの、商店の飾り窓の、または商店のカウンターもしくは冷蔵ディスプレーキャビネット型のガラス家具の、製造に向けて使用する方法。
【手続補正２】
【補正対象書類名】明細書
【補正対象項目名】０００６
【補正方法】変更
【補正の内容】
【０００６】
したがって本発明の目的は、上述の用語の許容範囲内で反射の外観において比較的大きな「安定性」を被覆物質に特に与えることによって、光学的性能を増加させるのに、これらの弱点を緩和する新規な型の反射防止被覆を創り出すことである。
本発明の主題は、第1に、交互に高および低屈折率の薄層からなる多層の積み重ねでつくられ、そして好ましくは誘電性材料にもとづく反射防止被覆を、面の少なくとも一面に有してなる透明基体である。この多層の積み重ねの内部で、高屈折率を有する少なくとも1つの薄層は、その屈折率を、５８０nmの波長で、高々２．４０の値まで、特に高々２．３８もしくは高々２．３５の値まで、好ましくは２．２５〜２．３５もしくは２．２５〜２．３８の値まで減少させるために改質される酸化チタンを含む。
【手続補正３】
【補正対象書類名】明細書
【補正対象項目名】００２６
【補正方法】変更
【補正の内容】
【００２６】
さらに、本発明により種々の方法で改質される酸化チタンは、反射防止被覆以外の多層被覆において有利に使用されうる。特に、それは、誘電性物質で作られた層と結合された,Ａｇ型の金属でつくられた、またはＴｉＮ，ＺｒＮもしくはＮｂＮ型の金属窒化物でつくられた１つもしくはそれより多い機能性層を用いて、低放射率もしくは太陽光保護の多層積み重ねの誘電性層として組み入れられ得る。これらの型の多層積み重ねは、たとえば、特許ＥＰ７１８，２５０、ＥＰ６３８，５２８、ＥＰ６３８，５２７およびＥＰ６５０，９３８に記載されており、そして低放射率多層積み重ねについては、Ｓａｉｎｔ−Ｇｏｂａｉｎ Ｖｉｔｒａｇｅ社により「Ｐｌａｎｉｔｈｅｒｍ」の商標で販売されている。機能性層は、Ｎｉ、ＮｉＣｒ、ステンレス鋼もしくはインコネルでつくられていてもよい。
【手続補正４】
【補正対象書類名】明細書
【補正対象項目名】００２７
【補正方法】変更
【補正の内容】
【００２７】
好ましくは、処理される基体の各面は、最大の反射防止効果を得るために本発明による反射防止被覆を有する。上述のように、反射防止被覆に含まれる物質は、誘電性物質であるのが通常である。しかし、たとえば、多層積み重ねに公知の方法で金属酸化物をドーピングすることにより（たとえば、フッ素ドープもしくはアンチモンドープＳｎＯ2またはアルミニウムドープＺｎＯ）、それらが少なくともわずかに導電性であることは可能であり、それによりおそらく被覆全体に付加的な帯電防止機能を付与する。
【手続補正５】
【補正対象書類名】明細書
【補正対象項目名】００２８
【補正方法】変更
【補正の内容】
【００２８】
さらに、本発明の主題は、被覆基体を組み込む窓ガラスであり、窓ガラスは一体窓ガラス、積層窓ガラスまたは1つもしくはそれより多い中間のガス充填キャビティを有する複合（multiple)窓ガラスであってもよい。この窓ガラスは建物の内外の窓ガラスとして、そして塗装型の物体の保護ガラスとして、商店カウンターもしくは冷蔵ディスプレイキャビネットのようなガラス家具のような商店窓として、ならびに、積層フロントガラス型の自動車の窓ガラス、鏡、コンピューターのためのまぶしさ防止スクリーン、装飾ガラスおよびすべての型のディスプレイスクリーン、として使用されうる。